섬유 다발 [ A - 1 ] 을 , 와인 더 를 사용 해서 일정 속도 10 m / min 으로 권 출하 고 , 10 ㎐ 로 축 방향 으로 진동 하 는 진동 확 폭 롤 에 통과 시키 고 , 확 폭 처리 를 실시 한 후 에 , 50 ㎜ 폭 의 폭 규제 롤 을 통과 시킴 으로써 50 ㎜ 로 확 폭한 확 폭 섬유 다발 을 얻 고 , 얻 어 진 확 폭 섬유 다발 에 1 차 사이징 제 에 사이징 제 [ S - 1 ] 대신 에 도포 수지 [ P - 1 ] 을 사용 한 것 이외 에 는 실시 예 2 와 마찬가지 로 하 여 평가 를 행하 였 다 . 또한 , 1 차 사이징 제 ( 도포 수지 [ P - 1 ] ) 부착 량 은 0 . 5 wt %, 2 차 사이징 제 ( 도포 수지 [ P - 1 ] ) 부착 량 은 1 . 5 wt % 로 했 다 . 또한 , 2 차 사이징 제 ( 도포 수지 [ P - 1 ] ) 부착 량 은 원래 의 1 차 사이징 제 부여 가 끝 난 확 폭 섬유 다발 에 부여 되 어 있 던 1 차 사이징 제 를 포함 하 지 않 는 부착 량 이 다 . 그 결과 , 부분 분 섬 섬유 다발 을 1500 m 제작 한 바 , 한 번 도 실 끊김 , 감김 을 일으키 지 않 고 , 섬유 다발 내 에 존재 한 섬유 의 꼬임 은 분 섬 처리 수단 을 삽 발 할 때 에 주행 방향 으로 통과 하 여 , 안정 된 폭 으로 분 섬 처리 를 행할 수 있 어 , 프로세스 통과 성 을 ○( 양호 ) 로 하 였 다 . 얻 어 진 부분 분 섬 섬유 다발 은 단위 폭 당 섬유 개수 1000 개 / ㎜, 드레 이프 값 D 1 이 198 ㎜ 였 다 . 또한 , 굽힘 강도 402 ㎫, 굽힘 강도 의 CV 7 . 6 %, 굽힘 탄성 률 24 . 5 ㎬, 굽힘 탄성 률 의 CV 6 . 3 %, 유동 율 260 % 였 다 . 판단 ( ○: 실사 용상 문제 없 는 레벨 , × : 실사 용상 문제 가 있 는 레벨 ) 을 ○ 로 하 였 다 .